(57)【要約】【課題】            コラムを造成する地盤中に緩い細砂層や鋭敏比の高い粘性土層が存在する場合でも、土砂の混じらない、安定した品質のコラムの置換築造方法を提供する。【解決手段】        少なくとも先端にスパイラルスクリュー状の掘削部を有するスクリューオーガを正回転させながら掘進し、土砂や骨材を含まず、かつ練り上がり時乃至施工時の填充材のコンシステンシーがテーブルフロー値で１５０〜４００ｍｍである填充材を所望のタイミングで該スクリューオーガの先端部から吐出することによりコラムの置換底位置から上方の地盤土が填充材で置換されたコラムを築造する方法であって、該スクリューオーガのスパイラルスクリューのピッチをＰとし、該スクリューオーガを正回転させながらの掘進時の回転数を毎分Ｒｅ回転としたとき、該スクリューオーガを正回転させながらの掘進速度（毎分Ｖｅ）の値をＰとＲｅとの乗じた値に略等しくする。【選択図】          図１
2008088746.tif 000002
【特許請求の範囲】
【請求項１】
少なくとも先端にスパイラルスクリュー状の掘削部を有するスクリューオーガを正回転させながら掘進し、土砂や骨材を含まず、かつ練り上がり時乃至施工時の填充材のコンシステンシーがテーブルフロー値で１５０〜４００ｍｍである填充材を所望のタイミングで該スクリューオーガの先端部から吐出することによりコラムの置換底位置から上方の地盤土が填充材で置換されたコラムを築造する方法であって、該スクリューオーガのスパイラルスクリューのピッチをＰとし、該スクリューオーガを正回転させながらの掘進時の回転数を毎分Ｒｅ回転としたとき、該スクリューオーガを正回転させながらの掘進速度（毎分Ｖｅ）の値をＰとＲｅとの乗じた値に略等しくすることを特徴とするコラムの置換築造方法。
【請求項２】
少なくとも先端にスパイラルスクリュー状の掘削部を有するスクリューオーガを正回転させながら掘進し、コラムの置換底位置に達した後、該スクリューオーガの先端部から填充材を吐出することを特徴とする請求項１記載のコラムの置換築造方法。
【請求項３】
填充材をスクリューオーガ先端部から吐出しつつ、該スクリューオーガを正回転で引上げ、コラムの置換予定上端位置に達したら、該填充材の吐出を停止させ、その後該スクリューオーガを正回転乃至逆回転させながら引上げることを特徴とする請求項１または請求項２のいずれかに記載のコラムの置換築造方法。
【発明の詳細な説明】
【技術分野】
【０００１】
この発明は、土木・建築構造物の基礎工法としてのコラムの置換築造方法に関する。
【背景技術】
【０００２】
土木・建築構造物の基礎工法として、従来、深層混合処理工法、流動化処理土工法、ＰＩＰ杭工法およびＲＧパイル工法等が提案されている。
深層混合処理工法は、地盤中に掘削撹拌混合装置を挿入し、固化材を填充しながら同時に原地盤と撹拌混合することにより、地盤中に円柱状の地盤改良体を築造する工法（例えば、特許文献１参照）であり、掘削撹拌混合装置を地盤中に掘進させる時に固化材を填充する方法と、逆に上方へ引上げるときに固化材を填充する方法がある。また、固化材は水と撹拌混合してスラリー状にして使用する方法と、固化材を粉末状のまま使用する方法とがある。
【０００３】
流動化処理土工法は、連続スパイラルオーガにより掘削排土した土砂を地上のミキサーで固化材と混合し、ソイルセメントとした後、該ソイルセメントを掘削した場所に再び戻すことにより地盤改良を行うものである（例えば、特許文献２および３参照）。
ＰＩＰ杭工法は、連続したフライトをもつオーガの中空のシャフトの頭部に駆動装置を取り付け、この装置全体を櫓に吊り下げ、地中に回転させながら所定の深さまで掘削し、所定の深さに達したら、シャフト先端部よりモルタルを圧入しながら徐々に引上げることによってモルタル杭を造成し、オーガ引上げ後ただちに鉄筋篭または形鋼をモルタル杭の中に建て込むものである（例えば、特許文献４および非特許文献１参照）。
【０００４】
また、ＲＧパイル工法は、中空軸を有するアースオーガの回転により土砂を上方に排除しながら所定の深さまで掘削し、次にオーガを引上げつつ、中空軸先端オーガヘッドの噴出口からモルタルを圧入して地中に場所打ち杭を造成するものである（例えば、非特許文献１参照）。
【特許文献１】特開２００３−２４７２２８号公報（請求項３、段落番号０００２）
【特許文献２】特開平８−２６０４５０号公報（請求項１）
【特許文献３】特許第３２８０７１０号公報（請求項１）
【特許文献４】特許第３３０６４６０号公報（段落番号０００２）
【非特許文献１】地下連続壁工法  設計・施工ハンドブック  社団法人日本建設機械化協会編  技報堂出版株式会社発行（第４２７頁〜第４３０頁）
【発明の開示】
【発明が解決しようとする課題】
【０００５】
前記深層混合処理工法においては、次のような課題がある。
（１）固化材を填充しながら同時に原地盤と撹拌混合することにより、地盤中に地盤改良体を築造する工法であるため、改良対象地盤の土質の物性が一定でないことに起因して、改良土の品質は特に一軸圧縮強度のバラツキが大きいという欠点がある。そのため、改良する目標強度をバラツキに相応する分だけ設計強度よりも大きくしなければならず、固化材添加量が増え、不経済であった。
（２）深層混合処理工法においては、粘着力の大きな粘性土地盤では共回り現象の発生により混合不良が発生し、目標とする品質を確保出来ないことが多かった。
（３）有機質土やピート等の有機質分が多量に含まれている土層やロームや赤ボク黒ボク等の火山灰質粘性土では地盤改良体の硬化不良が発生したりして、目標とする品質を確保出来ないことが多かった。
（４）有機質分が多量に含まれている地盤では、固化材添加量を多く必要とするため、不経済であった。
（５）地盤が複数の土層で構成されている場合は、強度発現が最も低い土層に必要な固化材添加量で全深度範囲に填充するため、他の土層部分には必要以上の量の固化材を添加しなければならず、不経済であった。また、その分だけ建設発生土（残土）量が増え、環境に対する負荷が大きかった。
（６）撹拌混合が確実に行われたとしても、ソイルセメントの発現強度は改良対象の土質に依存するため、事前に予想していない土質が出現した場合には改良土の一軸圧縮強度が目標値に達せず不良工事になる恐れがあった。
（７）深層混合処理工法では腐植土や有機質土などのように大量の固化材を添加しても発現強度が小さいことに起因して、同一荷重を支持するのにより広い面積を改良する必要があった。これに伴い、地盤改良に要する改良対象土量が増えるのみならず、基礎のフーチング体積も増えるため、建設コストが増大していた。
【０００６】
また、前記流動化処理土工法にも次のような課題がある。
（１）地上のミキサーで現地の土砂と固化材を混合するため、現地発生土砂を使用するので、施工対象地盤の土質の物性や土質のバラツキに起因して、改良後の品質はバラツキが大きいという欠点がある。また、現地の土砂と固化材を混合するため、所要の一軸圧縮強度を得るために多量の固化材を必要とし、不経済となる場合がある。
（２）掘削土砂を地上へ排出し、それを地上のミキサーで固化材と混合してスラリー状の流動化処理土とし、再び元の位置へ戻す工程であるため、施工工程が増え、コストが高い。
（３）一時的とはいえ、改良すべき箇所の土砂を掘削し除去するため、それまでの上載荷重による応力バランスが崩れて支持地盤が緩む。そのため、掘削底地盤の支持力が低下する。
（４）土砂を除去した底面の処理を丁寧にしないと、構造物からの鉛直荷重が作用したときに場所打ち杭の先端スライムと同様な初期沈下の問題が発生する。
【０００７】
さらに、ＰＩＰ杭工法およびＲＧパイル工法にも次のような課題がある。
（１）モルタル製造に用いる細骨材の水分管理が必要であり、現実的に品質のバラツキが生ずる。
（２）モルタルは細骨材を含有しているため、モルタルはフロー値が１８〜２０秒の流動性の高いものを使用せざるを得なく、ブリージングが発生しやすくなるばかりか、モルタルの流動性が高いため、掘削土砂等がモルタル中に落ち込み、モルタル中に土砂等が混入される。
（３）砂質土層や礫質土層などでは、湧水、地下水圧に起因する孔壁崩壊が起り易いので、掘削に際しベントナイト泥水、またはこれに少量のセメントを混合したものを用いる必要がある。また、ベントナイトは汚泥となるため後の処理に莫大な費用が発生する。
（４）その結果、モルタル柱底面と支持地盤との間にスライム層が形成されるため、スライム処理工程が必要となる。
（６）また、ＰＩＰ杭工法およびＲＧパイル工法では、孔壁崩壊を防ぐため、施工時に地表面までモルタルで充填する必要がある。また、モルタル充填後、鉄筋篭等を挿入するため、結果として根切り時の頭部整形が困難となる。
この発明の目的は、このような課題を解決することであり、対象地盤の性状に左右されず、安定した品質のコラムの置換築造方法を提供することである。
【０００８】
また、このような課題を解決するために本出願人は、先端に掘削部を有するスクリューオーガを正回転させながら掘進し、コラムの置換底位置に達した後、土砂や骨材を含まず、かつ練り上がり時乃至施工時の填充材のコンシステンシーがテーブルフロー値で１５０〜４００ｍｍである填充材を該コラムの置換底位置から該スクリューオーガ先端部から吐出しつつ、該オーガを正回転で引上げ、コラムの置換予定上端位置に達したら、該填充材の吐出を停止させ、その後該オーガを逆回転させながら引上げることにより、地盤土が填充材で置換されたコラムとすることを特徴とするコラムの置換築造方法を特願２００５−１０９４６３として先に出願している。
【０００９】
しかしながら、地盤条件によってはスパイラルスクリューを正回転させながら掘削する工程において孔壁崩壊が生じると、所望した形状・寸法のコラムを築造できなかったり、コラム中に土砂が混入する危険性があり、結果的に期待する周面摩擦力や先端支持力を発揮できなくなり、特に置換コラムを造成する地盤中に緩い細砂層や鋭敏比の高い粘性土層が存在する場合には、その深度区間においてコラム径が大きくなったり、築造したコラム上端が置換予定上端より低かったり、そのコラム中に土砂が含まれる可能性があることを本発明者らが見出した。
【００１０】
この発明の目的は、このようにコラムを造成する地盤中に緩い細砂層や鋭敏比の高い粘性土層が存在する場合でも、土砂の混じらない、安定した品質のコラムの置換築造方法を提供することである。
【課題を解決するための手段】
【００１１】
この発明は、以上に示したような課題を解決せんと提案されたものであり、この発明のコラムの置換築造方法は、少なくとも先端にスパイラルスクリュー状の掘削部を有するスクリューオーガを正回転させながら掘進し、土砂や骨材を含まず、かつ練り上がり時乃至施工時の填充材のコンシステンシーがテーブルフロー値で１５０〜４００ｍｍである填充材を所望のタイミングで該スクリューオーガの先端部から吐出することによりコラムの置換底位置から上方に地盤土が填充材で置換されたコラムを築造する方法であって、該スクリューオーガのスパイラルスクリューのピッチをＰとし、該スクリューオーガを正回転させながらの掘進時の回転数を毎分Ｒｅ回転としたとき、該スクリューオーガを正回転させながらの掘進速度（毎分Ｖｅ）の値をＰとＲｅとの乗じた値に略等しくすることを特徴とする。
【００１２】
即ち、図１に示すような少なくとも先端にスパイラルスクリュー状の掘削部６を有するスクリューオーガ１を使用し、掘進速度（毎分Ｖｅ）を該スクリューオーガ１のスパイラルスクリュー２のピッチＰと掘進時の該スクリューオーガ１の毎分の回転数Ｒｅとの積に略等しい条件にして該スクリューオーガ１を正回転させながら掘進させ、所望のタイミングで該スクリューオーガ１の先端部９から土砂や骨材を含まず、かつ練り上がり時乃至施工時の填充材のコンシステンシーがテーブルフロー値で１５０〜４００ｍｍである填充材を吐出することによりコラムの置換底位置から上方に地盤土が填充材で置換されたコラムを築造するのである。
【００１３】
特に好ましくは、土砂や骨材を含まず、かつ練り上がり時乃至施工時の填充材のコンシステンシーがテーブルフロー値で１５０〜４００ｍｍである填充材を該スクリューオーガ１の先端部９から吐出を開始するするタイミングは、請求項２に記載したように、少なくとも先端にスパイラルスクリュー状の掘削部６を有するスクリューオーガ１を正回転させながら掘進し、コラムの置換底位置に達した後、該スクリューオーガ１の先端部９から填充材を吐出することである。
【００１４】
なお、本発明ではスクリューオーガの正回転とは、掘進時に地盤の掘削がスクリューオーガで地上側に移動させて掘進される方向にスクリューオーガが回転する方向を指す。
ただし、本発明のように、スクリューオーガ１のスパイラルスクリュー２のピッチをＰとし、該スクリューオーガ１を正回転させながらの掘進時の回転数を毎分Ｒｅ回転としたとき、該スクリューオーガ１を正回転させながらの掘進速度（毎分Ｖｅ）の値をＰとＲｅとの乗じた値に略等しくすると、掘削時に地盤土が殆ど地上に排出されないので、掘削時に孔内がスパイラルスクリュー２と該スパイラルスクリュー２間に残置された地盤土で満たされた状態になる。その結果、緩い細砂層や鋭敏比の高い粘性土層が存在する深度区間でも孔壁内外での応力バランスが保たれて孔壁面の崩壊が発生しなくなるのである。
【００１５】
また、掘削部６は下記のいずれかの部分を指す。図１に示すようにスクリューオーガ１先端に位置するスパイラル翼先端に掘削爪８が付けらてなる掘削翼の他にスクリューオーガ軸５先端に突設された掘削爪７を有する場合は、スクリューオーガ１先端に位置するスパイラル翼先端に掘削爪８が付けらてなる掘削翼とスクリューオーガ軸５先端に突設された掘削爪７が掘削部６であり、スクリューオーガ軸５先端に突設された掘削爪７が存在しない場合は、スクリューオーガ先端に位置するスパイラル翼先端に掘削爪８が付けらてなる掘削翼が掘削部６である。
【００１６】
更に、請求項３に示したように、填充材をオーガ先端部から吐出しつつ、該オーガを正回転で引上げ、コラムの置換予定上端位置に達したら、該填充材の吐出を停止させ、その後該オーガを正回転乃至逆回転させながら引上げることによれば、所定の置換範囲内を該填充材で置換しその上方の非置換範囲に土砂を排土せずにそのまま残置することが可能となる。
【００１７】
前記填充材は、少なくとも水硬性を有する粉体と混練水との混合物からなり、該粉体はセメント単独でもよく、他に混和材や混和剤を含んでいるのでもよく、填充材は特に制限されるものではないが、土砂や骨材を含まない填充材である必要がある。なお、この発明では、骨材とはコンクリートでいう細骨材や粗骨材を意味し、高炉スラグやフライアッシュ等の粉体は骨材ではない。土砂や骨材を含む填充材を使用すると前記したような欠点が生じる。
なお、請求項１に記載したように、前記填充材は練り上がり時乃至施工時の填充材のコンシステンシーがテーブルフロー値で１５０〜４００ｍｍである必要がある。
また、練り上がり時乃至施工時の填充材のコンシステンシーを、テーブルフロー値で１５０〜４００ｍｍ、好ましくは１５０〜３３０ｍｍに設定することで、掘削孔内における流動充填性を確保し、また孔壁崩壊を防ぎ、さらに置換範囲上方の土砂が置換されて填充材中に落ち込むことを防ぐことが出来る。
練り上がり時乃至施工時の填充材のコンシステンシーを、テーブルフロー値で１５０ｍｍ〜４００ｍｍとするのは、１５０ｍｍ未満では、配管内の抵抗（摩擦力）が大きくなり施工時に時間がかかりすぎるか、施工（吐出）不能になり、４００ｍｍを超えるとコラム中に土砂が多く混入される可能性が多くなるためである。
【００１８】
なお、テーブルフロー値は、ＪＩＳ  Ｒ  ５２０１のセメントの物理試験方法において規定されたフローテーブルの直径３００ｍｍの代わりに、この直径３００ｍｍのフローテーブルの上に直径５００ｍｍの板を固定して測定したテーブルフロー値である。
【００１９】
このような填充材は、安価なフライアッシュや高炉スラグ粉体を填充材に使用することにより、填充材のコストを下げることが出来るし、填充材の配合を調整することにより、任意の強度を発現するようにすることが可能になる。
なお、フライアシュまたは高炉スラグ粉体との配合比はセメント１重量部に対し、フライアシュまたは高炉スラグ粉体が３乃至２０重量部であり、加水混合された状態で前記したテーブルフロー値のコンシステンシーを有する填充材とすることができる。一般的にこの場合、セメントとフライアシュまたは高炉スラグ粉体の合計重量に対し、含水量は３０〜５０％である。置換されたコラムの一軸圧縮強度を高めるには、高炉スラグ粉末を使用することが望ましい。
【００２０】
また、填充材をスクリューオーガに供給する際に、スクイズ式ポンプやプランジャー式ポンプの他にスネーク式ポンプも使用できる。
なお、スネーク式ポンプ（スクリュー式ポンプ）により填充材を該オーガ先端部に供給し、該填充材を該オーガ先端部から吐出するようにすると、練り上がり時乃至施工時の填充材のコンシステンシーが低いものでも施工できるので特に好ましい。例えば練り上がり時乃至施工時の填充材のコンシステンシーがテーブルフロー値で１５０〜２６０ｍｍのものでも施工できる。
【００２１】
そして本発明方法によれば、原地盤と填充材を撹拌混合することがないので地上のミキサーで混練した状態の品質とほぼ同じ品質のコラムを得ることができるし、深層混合処理工法による地盤改良体に比べて品質のバラツキを非常に小さくすることができるし、また、填充材の配合を調整することでコラムの一軸圧縮強度を任意に設定し、それを実現することが容易に出来る。
【００２２】
また、この発明のコラムの置換築造方法で使用可能なスクリューオーガ１として、図２（ａ）に示すようなスパイラルスクリュー２が連続スパイラルスクリュー２ａであるオーガ１ａ、（ｂ）に示すようなスパイラルスクリュー２が断続スパイラルスクリュー２ｂであるオーガ１ｂ、（ｃ）に示すような２枚羽根２ｃ、２ｃのスパイラルスクリュー２が断続して設けられたオーガ１ｃ、（ｄ）に示すようなスパイラルスクリュー２が複数の断続スパイラルスクリュー２ｂからなり、かつ該断続スパイラルスクリュー２ｂのうち少なくともコラム築造に直接関わる部分には外周に円筒状のリング３が固設してあるオーガ１ｄ、（ｅ）に示すような２枚羽根２ｃ、２ｃのスパイラルスクリュー２の複数が断続してなり、かつその断続スパイラルスクリューのうち少なくともコラム築造に直接関わる部分には、外周に円筒状のリング３が固設してあるオーガ１ｅ、（ｆ）に示すような断続スパイラルスクリュー２ｂのスクリュー縁部に縁板４が設けられたオーガ１ｆ、等を挙げることができる。なお、符号５は、オーガ軸を示す。
【００２３】
図２（ａ）に示すようなスパイラル翼２が連続スパイラルスクリュー２ａであるオーガ１ａによれば、汎用的なスパイラルスクリューオーガを使用することにより、容易に置換作業が出来る。
図２（ｂ）（ｃ）に示すようなスパイラル翼２が断続スパイラルスクリュー２ｂ、２ｃであるオーガ１ｂ、１ｃによれば、砂質地盤や礫質地盤のような崩壊性の地盤では、連続スパイラルスクリューで掘進すると、必要以上に掘削土を排出する可能性があるので、断続スパイラルスクリューオーガ１ｂ、１ｃを使用することにより、排土量を低下させ、周辺地盛の乱れによる緩みを少なくすることが出来る。その結果として支持地盤の乱れを少なくすることができる。また、断続スパイラルスクリュー２ｂ、２ｃの外径は掘削翼径と同一であってもよいが、断続スパイラルスクリュー２ｂ、２ｃの外径は掘削翼径より小径にすればさらに排土量を低下させることが可能になる。
【００２４】
また、締まった砂質地盤や礫質地盤では連続スパイラルスクリューオーガ１ａで掘進すると地盤の掘進抵抗が大きくなるが、断続スクリューオーガ１ｂ、１ｃを使用することにより地盤の掘進抵抗が緩和されるのでオーガモータや施工設備を過大に大型化する必要がない。
また、断続スパイラルスクリュー２ｂ、２ｃの外径は掘削翼と同一であってもよいが、断続スパイラルスクリュー２ｂ、２ｃの外径を掘削翼より小径にすれば、地盤の掘進抵抗が更に緩和される。
【００２５】
さらに、図２（ｄ）（ｅ）に示すようなスパイラル翼が複数の断続スパイラルスクリュー２ｂ、２ｃからなり、かつ該断続スパイラルスクリュー２ｂ、２ｃのうち少なくともコラム築造に直接関わる部分には外周に円筒状のリング３が固設してあるオーガ１ｄ、１ｅや図２（ｆ）に示すような断続スパイラルスクリュー外周に縁板４が付いているオーガ１ｆによれば、孔壁崩壊を防ぐ作用があり、簡便な装置でケーシングを使用するときと同様に確実な原地盤との置換ができる。また、地上に引上げたオーガの土砂落とし作業がケーシングを使用するときに比べて容易に出来る。
【００２６】
なお、図２（ｆ）に示すような、断続スパイラルスクリューに縁板４が付いているスクリューオーガ１ｆの場合は、スクリュー部に沿って排出されつつある掘削土がスクリュ−端部からこぼれ落ちる可能性が一番低くなる。
【００２７】
また、スクリューオーガ１の先端に有する掘削部６として、図１に示すようにスクリューオーガ１の軸５先端に設けられた掘削爪７及びスパイラル翼の先端に設けられた掘削爪８を例示できる。このスパイラル翼の掘削爪８およびオーガ軸５先端の掘削爪７は、掘削（特に硬質地盤）において威力を発揮するが、このスパイラル翼の先端に設けられた掘削爪８は地盤状況等によっては平爪であってもよい。
掘削部６の存在で掘削効率が向上する。また、置換コラム築造終了後に掘削爪８を突設した掘削翼で填充材置換上端部を整形すると、上端部は爪の形状通りに整形されるため、填充材が固結したときに凹凸ができる。したがって、後工程で置換コラム上端面の再整形作業が必要となる。平爪を用いることにより、置換工程で平面状に仕上げることが出来るので再整形作業が不要となる。
【００２８】
なお、スクリューオーガ１のスパイラルスクリュー２のピッチをＰとし、該スクリューオーガ１を正回転させながらの掘進時の回転数を毎分Ｒｅ回転としたとき、該スクリューオーガ１を正回転させながらの掘進速度（毎分Ｖｅ）の値をＰとＲｅとの乗じた値よりも小さすぎる条件とすると、言い換えれば回転数が極めて大きい場合、必要以上に掘削土を排出するので、孔壁内にスパイラルスクリュー２やスパイラルスクリュー２の上に存在する掘削土によって満たされない空洞が生じる結果、図１０（ａ）に例示するように、緩い細砂層や鋭敏比の高い粘性土層が存在する深度区間で孔壁１０の崩壊１１が生じ、この部分で孔径が部分的に拡径１２した状態になる。そして図１０（ｂ）に示すように、コラムの置換底位置に達した後、該スクリューオーガ１の先端部９から填充材を吐出してスクリューオーガ１を引き上げると、図１０（ｃ）のように、拡径１２された区間でスクリューオーガ１のスクリュー２から掘削土が落下し、図１０（ｄ）に例示するように、中に掘削土が混入し、コラムの所望の品質が確保できない。
【００２９】
また、スクリューオーガ１のスパイラルスクリュー２のピッチをＰとし、該スクリューオーガ１を正回転させながらの掘進時の回転数を毎分Ｒｅ回転としたとき、該スクリューオーガ１を正回転させながらの掘進速度（毎分Ｖｅ）の値をＰとＲｅとの乗じた値よりも大きすぎる条件とすると、言い換えれば回転数が極めて少ないか、ほぼ無回転になる場合、掘進時にスクリューオーガ１を地盤中に押し込む状態になる。従って、硬質地盤の場合、スパイラルスクリュー２の直径が大きいほど地盤の掘進抵抗が大きくなり、施工機械に押込装置を装備するか自重の大きいオーガモータ等が必要となり、不経済となる。また、スパイラルスクリュー２の径が小さくて済む場合は、これらの装備を必要としないでも施工できる場合がある。しかしこの場合は、押込みに要する時間が長くなり、不経済な施工となる。
逆に、地盤が軟弱な場合で回転数が極めて少ないかほぼ無回転になる場合、スパイラルスクリュー２を地盤中に押込むことになるため、周辺地盤を変位させてしまい、近接構造物に悪影響を及ぼす。
【発明の効果】
【００３０】
この発明のコラムの置換築造方法および該築造方法で得られた置換コラムによれば、次のような効果を奏する。
（１）緩い細砂層や鋭敏比の高い粘性土層が存在する地盤でも、孔壁崩壊に伴って生じる孔径の部分的な拡径現象や、この現象に伴って生じるコラム中へ多量の土砂の混入現象を防ぐことができる。この結果、築造された置換コラムには土砂が混合されておらず、所望した形状寸法が確保され、特に掘削土が混入しない状態でコラムの置換が確実に行えて、地上のミキサーで混練したときとほぼ同じ状態の品質で、一軸圧縮強度のバラツキの小さい置換コラムの築造ができる。
【００３１】
（２）この発明のコラムの置換築造方法によれば、従来の工法に使用されていた流動性の高いモルタルに比べると、この発明に使用する填充材は極めて流動性を低くすることができるため、置換範囲上方の土砂が置換された填充材中に落ち込むことを防ぐことが出来る。その結果、地上のミキサーで混練したときとほぼ同じ状態の品質で一軸圧縮強度のバラツキの小さい置換コラムの築造ができる。
【００３２】
（３）また、この発明のコラムの置換築造方法によれば、従来の工法に使用されていた流動性の高いモルタルに比べると、この発明に使用する填充材は極めて流動性を低くすることができるため、置換範囲上方の土砂が置換されて填充材中に落ち込むことを防ぐことが出来る。その結果所定の置換範囲内を置換しその上方の非置換範囲の土砂を地上に排出せずにそのまま残置することが可能となる。
【００３３】
（４）（２）と同様の理由から、深層混合処理工法による地盤改良体に比べて品質のバラツキを非常に小さくすることができる。
（５）また、同様の理由から、置換コラムの強度を任意に設定し、それを実現することが容易に出来る。
（６）填充材の配合を調整することにより、任意の強度を発現するようにすることが可能になる。
（７）安価なフライアッシュや高炉スラグ粉体を混和材として填充材に使用した場合は、填充材のコストを下げることが出来る。
【００３４】
（８）掘削部の存在で掘削効率が向上する。また、掘削爪を設けたスパイラル翼先端または掘削爪を突設した掘削翼で填充材置換上端部を整形すると、上端部は爪の形状通りに整形されるため、填充材が固結したときに凹凸ができる。したがって、後工程で置換コラム上端面の再整形作業が必要となる。平爪を用いることにより、置換工程で平面状に仕上げることが出来るので再整形作業が不要となる。
【００３５】
（９）この発明によって得られた置換コラムは高い品質のものとすることができるので、従来の地盤改良体に比して同一荷重を支持するために少ない面積のコラムで充分となる。そのため構造物の基礎のフーチング体積も小さくなり、フーチングのコンクリート量の低減のみならず、フーチング構築に伴う建設発生土の減少を図ることが可能となり、建設コストを大幅に縮減することができる。
【発明を実施するための最良の形態】
【００３６】
以下、本発明方法による実施例と比較例を示しながらこの発明の実施の形態を図面と共に詳細に説明する。
先ず、実施例１として、地表（ＧＬ）から２．５ｍの深度までＮ値５の粘性土の盛土があり、その下層に地表（ＧＬ）からの深度４．０ｍまでＮ値１０の緩い細砂層があり、その下層に地表（ＧＬ）からの深度５．０ｍまでＮ値２のシルト層があり、その下方に地表（ＧＬ）からの深度６．５ｍまでＮ値４０の中砂層が存在する地盤Ｇに、置換コラムを築造した。この地盤Ｇは、図４および図５に断面で示されている。置換コラムは直径６００ｍｍ、置換予定上端位置は地表（ＧＬ）からの深度１．０ｍとし、予定置換底位置は地表（ＧＬ）からの深度で５．３ｍとし、置換コラム長は４．３ｍとした。
【００３７】
その築造方法は、先ず、図３（ａ）に示すように、地盤Ｇの築造する置換コラムの中心位置にスクリュ−オーガ１先端中心をセットし、次に図３（ｂ）に示すようにスクリューオーガ１を正回転しながら置換コラムの予定置換底位置まで掘進する。
【００３８】
なお、掘進時の条件は、図１に示すようにスクリューオーガ１のスパイラルスクリュー２のピッチをＰとし、該スクリューオーガ１を正回転させながらの掘進時の回転数を毎分Ｒｅ回転としたとき、該スクリューオーガ１を正回転させながらの掘進速度（毎分Ｖｅ）の値をＰとＲｅとの乗じた値に略等しくした。なお、使用したスパイラルスクリューオーガ１の径は６００ｍｍであり、直径６００ｍｍの掘削孔を造ることができるオーガ１である。施工装置はベースマシンとして８０トン級の三点支持式杭打ち機、ミキサーはコンクリート用の二軸強制練りミキサー、ポンプはスネーク式ポンプ（スクリュー式ポンプ）を使用した。
【００３９】
このスクリューオーガ１の先端が置換コラムの予定置換底位置に達したときの状況を図４に示す。この図に模式的に示すように孔壁１０の崩壊は発生していない。
【００４０】
このようにスクリューオーガ１先端が予定置換底深度（この実施例１では地表（ＧＬ）から５．３ｍの位置）に到達したら、図３（ｃ）に示すように、このコラムの置換底位置でスクリューオーガ１先端部９から土砂や骨材を含まず、かつ練り上がり時乃至施工時の填充材のコンシステンシーがテーブルフロー値で２２０ｍｍである填充材を吐出しつつ、スクリューオーガ１を正回転で引上げる。図３（ｄ）に示すようにコラムの置換予定上端位置（この実施例１では地表ＧＬから１．０ｍの位置）に到達したら、該填充材の吐出を停止させ、その後、図３（ｅ）に示すようにスクリューオーガ１を逆回転させながら引上げることにより、地盤土が填充材で置換されたコラム１３を築造した。このように、図３の例では地上側に置換コラム１３が存在していない空掘部１４を存在させている。また、填充材の吐出を停止させ、その後、スクリューオーガ１を引上げる際に逆回転させる代わりに正回転させることも可能であるが、正回転よりも逆回転させた方が、空掘部に掘削土を残置させることができるので好ましい。
【００４１】
このようにして築造した置換コラムの天端位置をレベルを用いて計測した結果、置換コラムの天端位置は、表１に示すように、地表ＧＬから１．０ｍの位置にあった。
また、置換コラムの築造から２１日後に全長コアボーリングを実施し、深度区間１ｍ当たり３〜４供試体を、全長４．３ｍで合計１５供試体を採り、この１５供試体を対象とし材令２８日で一軸圧縮試験を実施した。一軸圧縮強度の平均値は８．２Ｎ／ｍｍ２、最小値は７．４Ｎ／ｍｍ２、最大値は９．２Ｎ／ｍｍ２と高強度であり、一軸圧縮強度の変動係数（Ｖ）は８％と、極めてバラツキが少なかった。
また、その後に、このコラムを掘り起こし、置換コラムの直径とコラム断面内の土塊混入率を調査した結果、表１に示すように、実施例１の置換コラムの直径は全長に亘り６００ｍｍ〜６３０ｍｍと設計径と同等であり、コラム断面内に残存する土塊混入率は極めて少なかった。
【００４２】
【表１】
2008088746.tif 000003
【００４３】
比較例１として実施例１と同じ地盤で、実施例１に使用したスパイラルスクリューオーガと施工設備を使用して置換コラムを築造した。掘進時の回転数は実施例１と同じ条件で、オーガの掘進速度を遅くして掘進した。即ち、スクリューオーガ１のスパイラルスクリュー２のピッチをＰとし、該スクリューオーガ１を正回転させながらの掘進時の回転数を毎分Ｒｅ回転としたとき、該スクリューオーガ１を正回転させながらの掘進速度（毎分Ｖｅ）の値をＰとＲｅとの乗じた値よりも小さすぎる条件として掘進した。これ以外の条件は実施例１と同じ条件でコラムを築造した。
【００４４】
この比較例１の場合、スクリューオーガ１の先端が置換コラムの予定置換底位置に達したときの状況を図５に示す。この図に模式的に示すように緩い細砂の層で孔壁１０の崩壊１１が生じていた。
【００４５】
スクリューオーガ１の引き上げ速度を実施例１と同じにし、置換コラムの置換予定上端位置（この実施例１では地表ＧＬから１ｍの位置）に達したら、該填充材の吐出を停止させ、その後、スクリューオーガ１を逆回転させながら引上げることにより、地盤土が填充材で置換されたコラムを築造した。レベルを用いて置換コラムの天端位置を計測した結果、コラムの天端位置は、表１に示すように、地表ＧＬから１．５ｍの位置にあった。
また、置換コラムの築造から２１日後に全長コアボーリングを実施し、深度区間１ｍ当たり、３〜４供試体を、全長３．８ｍで合計１２供試体を採り、この１２供試体を対象とし、材令２８日で一軸圧縮試験を実施した。一軸圧縮強度の平均値は、３．２Ｎ／ｍｍ２、最小値は０．９Ｎ／ｍｍ２、最大値は８．５Ｎ／ｍｍ２と品質が安定しておらず、一軸圧縮強度の変動係数（Ｖ）は７６％と、極めてバラツキが大きかった。
更にその後に、置換コラムを掘り起こし、置換コラムの直径とコラム断面内の土塊の混入率を調査した結果、表１に示すように、比較例１の置換コラムの直径は拡径部で８６０ｍｍと設計径を上回り、コラム断面内には極めて多くの土塊が残存していた。
【００４６】
比較例１から採取したボーリングコアは土塊が混入した部分で連続しておらず、一軸圧縮強度の変動係数が大きい理由は、土塊の混入した供試体と土塊の混入しない供試体との一軸圧縮強度の差異に基づくものである。
【００４７】
次ぎに実施例２として、地表（ＧＬ）からの深度２．０ｍまでＮ値３のシルト質砂があり、その下層に地表（ＧＬ）からの深度６．０ｍまでＮ値０の鋭敏比の高い粘土層があり、その下層に地表（ＧＬ）からの深度１０．０ｍまでＮ値２５の砂層が存在する地盤Ｇに、置換コラムを築造した。この地盤Ｇは、図７および図８に断面で示されている。
【００４８】
その築造方法は、先ず、図６（ａ）に示すように、地盤Ｇの築造する置換コラムの中心位置にスクリューオーガ１先端をセットし、次に図６（ｂ）に示すようにスクリューオーガ１を正回転しながら置換コラムの予定置換底位置まで掘進する。
なお、掘進時の条件は、スクリューオーガ１のスパイラルスクリュー２のピッチをＰとし、該スクリューオーガ１を正回転させながらの掘進時の回転数を毎分Ｒｅ回転としたとき、該スクリューオーガ１を正回転させながらの掘進速度（毎分Ｖｅ）の値をＰとＲｅとの乗じた値に略等しくした。なお、使用したスパイラルスクリューオーガ１の径は１０００ｍｍであり、直径１０００ｍｍの掘削孔を造ることができるオーガ１である。施工設備はベースマシンとして８０トン級の三点支持式杭打ち機、ミキサーはコンクリート用の二軸強制練りミキサー、ポンプはスネーク式ポンプ（スクリュー式ポンプ）を使用した。
【００４９】
このスクリューオーガの先端が置換コラムの予定置換底位置に達したときの状況を図７に示す。この図に模式的に示すように孔壁１０の崩壊は発生していない。
【００５０】
このようにスクリューオーガの先端が予定置換底位置（この実施例２では地表ＧＬから６．５ｍの位置）に到達したら、図６（ｃ）に示すように、このコラムの置換底位置でスクリューオーガ１先端部から土砂や骨材を含まず、かつ練り上がり時乃至施工時の填充材のコンシステンシーがテーブルフロー値で２２０ｍｍである填充材を吐出しつつ、スクリューオーガ１を正回転で引上げ、図６（ｄ）に示すように地表面までコラム１３を築造する。
【００５１】
このようにして置換コラム１３を築造した。このコラムの天端位置は、表２に示すように、地表ＧＬ位置にあった。
また、置換コラムの築造から１４日後に全長コアボーリングを実施し、深度区間１ｍ当たり３〜４供試体を、全長で合計２１供試体をとり、この２１供試体を対象として材令２８日で一軸圧縮試験を実施した。一軸圧縮強度の平均値は７．９Ｎ／ｍｍ２で、表２に示すように、一軸圧縮強度の最小値は６．８Ｎ／ｍｍ２、最大値は９．０Ｎ／ｍｍ２と高強度であり、一軸圧縮強度の変動係数（Ｖ）は９．２％と極めてバラツキが小さかった。
更にその後に、置換コラムを掘り起こし、置換コラムの直径とコラム断面内の土塊の混入量を調査した結果、表２に示すように、実施例２の置換コラムの直径は１０００〜１０５０ｍｍと設計径１０００ｍｍと同等であり、コラム断面内に残存する土塊混入量は極めて少なかった。
【００５２】
【表２】
2008088746.tif 000004
【００５３】
比較例２として実施例２と同じ地盤で、実施例２に使用したスパイラルスクリューオーガと施工設備を使用して置換コラムを築造した。掘進時の回転数は実施例２と同じ条件で、オーガの掘進速度を遅くして掘進した。即ち、スクリューオーガ１のスパイラルスクリュー２のピッチをＰとし、該スクリューオーガ１を正回転させながらの掘進時の回転数を毎分Ｒｅ回転としたとき、該スクリューオーガ１を正回転させながらの掘進速度（毎分Ｖｅ）の値をＰとＲｅとの乗じた値よりも小さすぎる条件として掘進した。これ以外の条件は実施例２と同じ条件で置換コラムを築造した。
【００５４】
この比較例２の場合、スクリューオーガ１の先端が置換コラムの予定置換底位置に達したときの状況を図８に示す。この図に模式的に示すように鋭敏の高い粘土層で孔壁１０の崩壊１１が生じていた。
【００５５】
スクリューオーガ１の引き上げ速度及び填充材の吐出開始の時間や吐出停止の時間を実施例２の場合と同じにした。孔壁１０が崩壊１１した部分にも填充材が満たされるため、築造した置換コラムの天端位置は地表面よりも下方に位置すると予想していたが、鋭敏比の高い粘土層での孔壁の崩壊により、地表面で周辺地盤が沈下した結果、表２に示すように填充材は地表面から溢れ出す結果となった。
【００５６】
また、置換コラムの築造から１４日後に全長コアボーリングを実施し、深度区間１ｍ当たり、３〜４供試体を、全長で合計１７供試体を採り、この１７供試体を対象とし、材令２８日で一軸圧縮試験を実施した。一軸圧縮強度の平均値は、２．９Ｎ／ｍｍ２、最小値は０．４Ｎ／ｍｍ２、最大値は８．８Ｎ／ｍｍ２と品質が安定しておらず、一軸圧縮強度の変動係数（Ｖ）は８０％と、極めてバラツキが大きかった。
更にその後に、置換コラムを掘り起こし、置換コラムの直径とコラム断面内の土塊の混入率を調査した結果、表２に示すように、比較例２の置換コラムの直径は拡径部で１２５０ｍｍと設計径を上回り、縮径部で７２０ｍｍと設計径を下回っており、コラム断面内には極めて多くの土塊が残存していた。
【００５７】
比較例２から採取したボーリングコアは、土塊の混入した部分で連続しておらず、一軸圧縮強度の変動係数が大きい理由は、土塊の混入した供試体と土塊の混入しない供試体との一軸圧縮強度の差異に基づくものである。
【００５８】
なお、上記した二つの実施例では、スクリューオーガがコラムの置換底位置に到達したら、図９の（ａ）に示すように、この置換コラムの置換底位置でスクリューオーガ先端部から土砂や骨材を含まず、かつ練り上がり時乃至施工時の填充材のコンシステンシーがテーブルフロー値で２２０ｍｍである填充材を吐出しつつ、スクリューオーガを正回転で引上げているが、図９（ｂ）に示すように、スクリューオーガがコラムの置換底位置に到達したら、そのままの状態で暫くスクリューオーガの回転を続けた後、スクリューオーガ先端部から土砂や骨材を含まず、かつ練り上がり時乃至施工時の填充材のコンシステンシーがテーブルフロー値で１５０〜４００ｍｍである填充材を吐出しつつ、スクリューオーガを引上げてもよい。
【００５９】
また、図９（ｃ）に示すように、スクリューオーガが置換コラムの置換底位置に到達したら、スクリューオーガ先端部から土砂や骨材を含まず、かつ練り上がり時乃至施工時の填充材のコンシステンシーがテーブルフロー値で１５０〜４００ｍｍである填充材を吐出し始め、そのままの状態でスクリューオーガを引き上げることなく暫くスクリューオーガの回転を続けた後、填充材を吐出しつつスクリューオーガを引上げてもよい。
【００６０】
また、図９（ｄ）に示すように、スクリューオーガが置換コラムの置換底位置に到達する少し前に、スクリューオーガ先端部から土砂や骨材を含まず、かつ練り上がり時乃至施工時の填充材のコンシステンシーがテーブルフロー値で１５０〜４００ｍｍである填充材を吐出し始めて、置換コラムの置換底位置まで掘進し、置換コラムの置換底位置でそのままの状態でスクリューオーガを引き上げることなく暫くスクリューオーガの回転を続けた後、填充材を吐出しつつスクリューオーガを引上げてもよい。
【００６１】
更に、図９（ｅ）に示すように、スクリューオーガが置換コラムの置換底位置に到達する少し前に、スクリューオーガ先端部から土砂や骨材を含まず、かつ練り上がり時乃至施工時の填充材のコンシステンシーがテーブルフロー値で１５０〜４００ｍｍである填充材を吐出し始めて、置換コラムの置換底位置まで掘進し、置換コラムの置換底位置に達したら填充材を吐出しつつ、スクリューオーガを引上げてもよい。
【００６２】
また、図９（ｆ）に示すように、スクリューオーガが置換コラムの置換底位置に到達したら、填充材を吐出することなくスクリューオーガを少し引き上げた後、再度置換コラムの置換底位置までスクリューオーガを引き下げ、スクリューオーガが置換コラムの置換底位置に到達したら、スクリューオーガ先端部から土砂や骨材を含まず、かつ練り上がり時乃至施工時の填充材のコンシステンシーがテーブルフロー値で１５０〜４００ｍｍである填充材を吐出しつつスクリューオーガを引上げてもよい。
【００６３】
また、図９（ｇ）に示すように、スクリューオーガが置換コラムの置換底位置に到達したら、填充材を吐出することなくスクリューオーガを少し引き上げた後、再度置換コラムの置換底位置までスクリューオーガを引き下げ、スクリューオーガが置換コラムの置換底位置に到達したら、スクリューオーガ先端部から土砂や骨材を含まず、かつ練り上がり時乃至施工時の填充材のコンシステンシーがテーブルフロー値で１５０〜４００ｍｍである填充材を吐出し始め、そのままの状態でスクリューオーガを引き上げることなく暫くスクリューオーガの回転を続けた後、填充材を吐出しつつスクリューオーガを引上げてもよい。
【００６４】
更に、スクリューオーガが置換コラムの置換底位置に到達したら、スクリューオーガを少し引き上げた後、再び置換コラムの置換底位置までスクリューオーガを引き下げ、スクリューオーガが置換コラムの置換底位置に到達させる場合においては、図９（ｈ）に示すように、スクリューオーガが置換コラムの置換底位置に到達したら、スクリューオーガを少し引き上げた後、再び置換コラムのスクリューオーガを引き下げる時点からスクリューオーガ先端部から土砂や骨材を含まず、かつ練り上がり時乃至施工時の填充材のコンシステンシーがテーブルフロー値で１５０〜４００ｍｍである填充材を吐出し始めてもよく、図９（ｉ）に示すように、スクリューオーガが置換コラムの置換底位置に到達したら、スクリューオーガ先端部から土砂や骨材を含まず、かつ練り上がり時乃至施工時の填充材のコンシステンシーがテーブルフロー値で１５０〜４００ｍｍである填充材を吐出してスクリューオーガを少し引き上げ、再び置換コラムのスクリューオーガを引き下げ始める時点で填充材の吐出を止め、置換コラムの置換底位置に到達したら再びスクリューオーガ先端部から土砂や骨材を含まず、かつ練り上がり時乃至施工時の填充材のコンシステンシーがテーブルフロー値で１５０〜４００ｍｍである填充材を吐出しつつスクリューオーガを引上げてもよく、また、図９（ｊ）に示すように、スクリューオーガが置換コラムの置換底位置に到達したら、スクリューオーガ先端部から土砂や骨材を含まず、かつ練り上がり時乃至施工時の填充材のコンシステンシーがテーブルフロー値で１５０〜４００ｍｍである填充材を吐出してスクリューオーガを少し引き上げ、再び置換コラムのスクリューオーガを引き下げ始める時点で填充材の吐出を止め、置換コラムの置換底位置に到達したら再びスクリューオーガ先端部から土砂や骨材を含まず、かつ練り上がり時乃至施工時の填充材のコンシステンシーがテーブルフロー値で１５０〜４００ｍｍである填充材を吐出し始め、そのままの状態でスクリューオーガを引き上げることなく暫くスクリューオーガの回転を続けた後、填充材を吐出しつつスクリューオーガを引上げてもよい。
【００６５】
なお、図９では縦方向に深度を示し、横方向には経過時間を示している。また第９図では置換コラムを斜線が施された長方形で示すと共に填充材の吐出範囲を太線で示している。
【００６６】
また、本発明の請求項２では、置換コラムの置換底位置に到達した後、該スクリューオーガの先端部から填充材を吐出するという条件があるため、請求項２では、図９（ｄ）や（ｅ）（ｈ）のように、スクリューオーガが置換コラムの予定置換底位置に到達する少し前に、スクリューオーガ先端部から土砂や骨材を含まず、かつ練り上がり時乃至施工時の填充材のコンシステンシーがテーブルフロー値で１５０〜４００ｍｍである填充材を吐出し始めて、置換コラムの置換底位置まで掘進することは不可能となるが、図９（ｂ）、（ｃ）、（ｆ）、（ｇ）、（ｉ）、（ｊ）のように、少なくとも先端にスパイラルスクリュー状の掘削部を有するスクリューオーガを正回転させながら掘進し、置換コラムの置換底位置に達した後、所望のタイミングで該スクリューオーガの先端部から吐出することは、請求項２の場合も適用可能である。
【００６７】
なお、また、図１や図３に示し、図２（ａ）に示したスパイラル翼２が連続している連続スパイラルスクリュー１、１ａの他に、図２（ｂ）（ｃ）等に示すスパイラル翼が断続した断続スパイラルスクリュー１ｂ、１ｃ、図２（ｄ）や（ｅ）に示すスパイラル翼が複数の断続スパイラルスクリューからなり、かつ該断続スパイラルスクリューのうち少なくともコラム築造に直接関わる部分には外周に円筒状のリング３が固設してあるオーガ１ｄ、１ｅ、図２（ｆ）に示すスパイラル翼が複数の断続スパイラルスクリューからなり、かつ該断続スパイラルスクリューに縁板４が付いているオーガ１ｆ等がスクリューオーガとして本発明に使用可能である。勿論、図２（ｃ）や（ｅ）に例示したようなスパイラル翼が同一高さに２枚設けられたオーガでもよい。
【００６８】
なお、実施例や比較例に使用した填充材は、ＪＩＳ  Ａ  ６２０１にて規定されているフライアッシュII種の品質のフライアッシュ６質量部に対し普通ポルトランドセメント１質量部の割合で、前記フライアッシュと普通ポルトランドセメント合計質量に対する水の質量を３２．５％とした配合比のものであり、これらの材量をミキサーで撹拌混合したものであり、練り上がり時、即ち施工時のコンシステンシーがテーブルフロー値で２２０ｍｍであるものを使用した。
【図面の簡単な説明】
【００６９】
【図１】本発明の施工に使用するスクリューオーガの一例を示す正面図である。
【図２】本発明で使用可能なスクリューオーガを例示（ａ）（ｂ）（ｃ）（ｄ）（ｅ）（ｆ）した正面図である。
【図３】本発明の施工工程の一例を工程順（ａ）（ｂ）（ｃ）（ｄ）（ｅ）に示す正面説明図である。
【図４】実施例１におけるスクリューオーガにより掘進された状態の模式図である。
【図５】比較例１におけるスクリューオーガにより掘進された状態の模式図である。
【図６】本発明の他の施工工程の一例を工程順（ａ）（ｂ）（ｃ）（ｄ）（ｅ）に示す正面説明図である。
【図７】実施例２におけるスクリューオーガにより掘進された状態の模式図である。
【図８】比較例２におけるスクリューオーガにより掘進された状態の模式図である。
【図９】本発明の施工工程の例を時間軸と深度軸で示して例示（ａ）（ｂ）（ｃ）（ｄ）（ｅ）（ｆ）（ｇ）（ｈ）する説明図である。
【図１０】比較例の施工工程の一例を示す正面説明図である。
【符号の説明】
【００７０】
１  スクリューオーガ
１ａ〜１ｆ  スクリューオーガ
２  スパイラルスクリュー（スパイラル翼）
２ａ  連続スクリューオーガ
２ｂ  断続スクリューオーガ
２ｃ  ２枚羽根のスパイラルスクリュー
３  円筒状のリング
４  縁板
５  オーガ軸
６  掘削部
７  オーガ軸先端の掘削爪
８  掘削翼の掘削爪
９  オーガ軸の先端
１０  孔壁
１１  崩壊
１２  拡径
１３  置換コラム
１４  空堀部
Ｇ  地盤
Ｐ  スパイラルスクリューのピッチ
【図１】
2008088746.tif 000005
【図２】
2008088746.tif 000006
【図３】
2008088746.tif 000007
【図４】
2008088746.tif 000008
【図５】
2008088746.tif 000009
【図６】
2008088746.tif 000010
【図７】
2008088746.tif 000011
【図８】
2008088746.tif 000012
【図９】
2008088746.tif 000013
【図１０】
2008088746.tif 000014